(57)【要約】【課題】高吸水性ポリマーの不活化及び分解を単一の薬剤を用いて簡易に実施することができる、リサイクルパルプ繊維の製造方法を提供すること。【解決手段】パルプ繊維及び高吸水性ポリマーを含む、使用済の衛生用品からリサイクルパルプ繊維を製造する方法であって、上記パルプ繊維と、酸基を有する高吸水性ポリマーとを含む衛生用品構成資材を、過酸を含む過酸含有水溶液に浸漬し、上記高吸水性ポリマーを不活化するとともに、上記高吸水性ポリマーを分解する高吸水性ポリマー不活化及び分解ステップＳ１、高吸水性ポリマー不活化及び分解ステップＳ１を経た上記過酸含有水溶液から、上記リサイクルパルプ繊維を回収するリサイクルパルプ繊維回収ステップＳ２を含むことを特徴とする方法。【選択図】図３
2019108640.tif 000002
【特許請求の範囲】
【請求項１】
パルプ繊維及び高吸水性ポリマーを含む、使用済の衛生用品からリサイクルパルプ繊維を製造する方法であって、
前記パルプ繊維と、酸基を有する高吸水性ポリマーとを含む、前記衛生用品を構成する衛生用品構成資材を、過酸を含む過酸含有水溶液に浸漬し、前記高吸水性ポリマーを不活化するとともに、前記高吸水性ポリマーを分解する高吸水性ポリマー不活化及び分解ステップ、
前記高吸水性ポリマー不活化及び分解ステップを経た前記過酸含有水溶液から、前記リサイクルパルプ繊維を回収するリサイクルパルプ繊維回収ステップ、
を含むことを特徴とする、前記方法。
【請求項２】
前記過酸が、前記高吸水性ポリマーの前記酸基よりも小さな酸解離定数（ｐＫa，水中）を有する、請求項１に記載の方法。
【請求項３】
前記過酸から生成される過酸由来酸が、前記高吸水性ポリマーの前記酸基よりも小さな酸解離定数（ｐＫa，水中）を有する、請求項１又は２に記載の方法。
【請求項４】
前記衛生用品構成資材が前記衛生用品であり、
前記方法が、前記高吸水性ポリマー不活化及び分解ステップにおいて、前記衛生用品構成資材を前記過酸含有水溶液に浸漬した後、前記衛生用品構成資材のうち前記パルプ繊維及び高吸水性ポリマーを除くものを除去する除去ステップをさらに含み、
前記高吸水性ポリマー不活化及び分解ステップにおいて、前記除去ステップの後、前記過酸含有水溶液に過酸を添加する、
請求項１〜３のいずれか一項に記載の方法。
【請求項５】
前記衛生用品構成資材が前記衛生用品であり、
前記方法が、前記高吸水性ポリマー不活化及び分解ステップにおいて、前記衛生用品構成資材を前記過酸含有水溶液に浸漬した後、前記衛生用品構成資材のうち前記パルプ繊維及び高吸水性ポリマーを除くものを除去する除去ステップをさらに含み、
前記高吸水性ポリマー不活化及び分解ステップにおいて、前記除去ステップの後、前記過酸含有水溶液の温度を高くする、
請求項１〜４のいずれか一項に記載の方法。
【請求項６】
前記リサイクルパルプ繊維回収ステップにおいて、前記リサイクルパルプ繊維に、前記過酸から生成される過酸由来酸を残存させる、請求項１〜５のいずれか一項に記載の方法。
【請求項７】
過酸の、酸基を有する高吸水性ポリマーの不活化及び分解のための使用。
【請求項８】
過酸を含む、酸基を有する高吸水性ポリマーの不活化及び分解剤。
【発明の詳細な説明】
【技術分野】
【０００１】
本開示は、リサイクルパルプ繊維の製造方法、過酸の、高吸水性ポリマーの不活化及び分解のための使用、並びに過酸を含む、高吸水性ポリマーの不活化及び分解剤に関する。
【背景技術】
【０００２】
使用済の衛生用品から、リサイクルパルプ繊維を回収する方法が知られている。
例えば、特許文献１には、パルプ繊維および高吸水性ポリマーを含む使用済み衛生用品からパルプ繊維を回収し、衛生用品として再利用可能なリサイクルパルプを製造する方法であって、該方法が、使用済み衛生用品を、多価金属イオンを含む水溶液またはｐＨが２．５以下の酸性水溶液中で、使用済み衛生用品に物理的な力を作用させることによって、使用済み衛生物品をパルプ繊維とその他の素材に分解する工程、分解工程において生成したパルプ繊維とその他の素材の混合物からパルプ繊維を分離する工程、および分離されたパルプ繊維をｐＨが２．５以下のオゾン含有水溶液で処理する工程を含むことを特徴とする方法が開示されている。
【先行技術文献】
【特許文献】
【０００３】
【特許文献１】特開２０１６−８８１号公報
【発明の概要】
【発明が解決しようとする課題】
【０００４】
特許文献１では、多価金属イオンを含む水溶液又はｐＨが２．５以下の酸性水溶液を用いて高吸水性ポリマーを不活化するステップと、ｐＨが２．５以下のオゾン含有水溶液を用いて不活化した高吸水性ポリマーを分解するステップとを、異なる複数の薬剤、すなわち、価金属イオンを含む水溶液又はｐＨが２．５以下の酸性水溶液（具体的には、多価金属イオン又は酸）と、ｐＨが２．５以下のオゾン含有水溶液（具体的には、オゾン）とが担っているため、それらを別個に管理することが必要となるため、製造性の観点から改善の余地がある。また、オゾン含有水溶液を形成するためには、オゾン発生装置等の機械的な設備を必要とするため、製造設備が大きくなる傾向がある。
従って、本開示は、高吸水性ポリマーの不活化及び分解を単一の薬剤を用いて簡易に実施することができる、リサイクルパルプ繊維の製造方法を提供することを目的とする。
【課題を解決するための手段】
【０００５】
本開示者らは、パルプ繊維及び高吸水性ポリマーを含む、使用済の衛生用品からリサイクルパルプ繊維を製造する方法であって、上記パルプ繊維と、酸基を有する高吸水性ポリマーとを含む、上記衛生用品を構成する衛生用品構成資材を、過酸を含む過酸含有水溶液に浸漬し、上記高吸水性ポリマーを不活化するとともに、上記高吸水性ポリマーを分解する高吸水性ポリマー不活化及び分解ステップ、上記高吸水性ポリマー不活化及び分解ステップを経た上記過酸含有水溶液から、上記リサイクルパルプ繊維を回収するリサイクルパルプ繊維回収ステップを含むことを特徴とする方法を見出した。
【発明の効果】
【０００６】
本開示のリサイクルパルプ繊維の製造方法は、高吸水性ポリマーの不活化及び分解を単一の薬剤を用いて簡易に実施することができる。
【図面の簡単な説明】
【０００７】
【図１】図１は、本開示の実施形態の１つに従う方法を実施するためのシステム１のブロック図である。
【図２】図２は、図１の破袋装置１１及び破砕装置１２の構成例を示す模式図である。
【図３】図３は、システム１を用いた、使用済の衛生用品からリサイクルパルプ繊維を製造する方法を説明するフローチャートである。
【発明を実施するための形態】
【０００８】
＜定義＞
・高吸水性ポリマーに関する「不活化」
本明細書において、高吸水性ポリマー（Ｓｕｐｅｒ  Ａｂｓｏｒｂｅｎｔ  Ｐｏｌｙｍｅｒ，ＳＡＰ）に関する「不活化」は、排泄物等を保持している高吸水性ポリマーが、好ましくは５０倍以下、より好ましくは３０倍以下、そしてさらに好ましくは２５倍以下の吸収倍率を有するように調整すること、例えば、保持している排泄物を放出させること、過酸含有水溶液の吸収を抑制すること等を意味する。
【０００９】
上記吸収倍率は、以下の通り測定される。
（１）不活化した高吸水性ポリマーを、メッシュに入れて５分間吊るし、それらの表面に付着した水分を除去し、その乾燥前質量：ｍ1（ｇ）を測定する。
（２）不活化した高吸水性ポリマーを、１２０℃で１０分間乾燥し、その乾燥後質量：ｍ2（ｇ）を測定する。
（３）吸収倍率（ｇ／ｇ）を、次の式：
吸収倍率（ｇ／ｇ）＝ｍ1／ｍ2
により算出する。
【００１０】
・「過酸含有水溶液」
本明細書において、「過酸含有水溶液」は、過酸及び／又は過酸由来酸を含む水溶液を意味する。
高吸水性ポリマー不活化及び分解ステップにおいて、衛生用品を構成する衛生用品構成資材を浸漬する時点の過酸含有水溶液は、過酸を含む。
また、高吸水性ポリマー不活化及び分解ステップにおいて、高吸水性ポリマーを分解した後の過酸含有水溶液、並びにリサイクルパルプ繊維回収ステップにおける過酸含有水溶液は、過酸の消費の度合いによって、過酸含有水溶液が含む酸が変化しうる。具体的には、過酸が、高吸水性ポリマー等を酸化し、完全に消費された場合には、上記過酸含有水溶液は、過酸を含まず、そして過酸由来酸を含む。また、過酸が、高吸水性ポリマー等を酸化しても、完全に消費されていない場合には、上記過酸含有水溶液は、過酸及び過酸由来酸を含む。
【００１１】
具体的には、本開示は以下の態様に関する。
［態様１］
パルプ繊維及び高吸水性ポリマーを含む、使用済の衛生用品からリサイクルパルプ繊維を製造する方法であって、
上記パルプ繊維と、酸基を有する高吸水性ポリマーとを含む、上記衛生用品を構成する衛生用品構成資材を、過酸を含む過酸含有水溶液に浸漬し、上記高吸水性ポリマーを不活化するとともに、上記高吸水性ポリマーを分解する高吸水性ポリマー不活化及び分解ステップ、
上記高吸水性ポリマー不活化及び分解ステップを経た上記過酸含有水溶液から、上記リサイクルパルプ繊維を回収するリサイクルパルプ繊維回収ステップ、
を含むことを特徴とする、上記方法。
【００１２】
上記方法では、高吸水性ポリマー不活化及び分解ステップにおいて、過酸（及び過酸から生成される過酸由来酸）が、高吸水性ポリマーを不活化する不活化剤として作用するのみならず、過酸が、高吸水性ポリマーを分解することができる分解剤としても作用し、高吸水性ポリマーの不活化及び分解を単一のステップで実施することができるので、リサイクルパルプ繊維の製造性に優れる。
【００１３】
［態様２］
上記過酸が、上記高吸水性ポリマーの上記酸基よりも小さな酸解離定数（ｐＫa，水中）を有する、態様１に記載の方法。
【００１４】
上記方法では、過酸が、高吸水性ポリマーの酸基よりも小さな酸解離定数（ｐＫa，水中）を有するので、高吸水性ポリマーを酸化する前の過酸が、高吸水性ポリマーを不活化する不活化剤として、より高い作用を有することができる。
【００１５】
［態様３］
上記過酸から生成される過酸由来酸が、上記高吸水性ポリマーの上記酸基よりも小さな酸解離定数（ｐＫa，水中）を有する、態様１又は２に記載の方法。
【００１６】
上記方法では、過酸由来酸が、高吸水性ポリマーの酸基よりも小さな酸解離定数（ｐＫa，水中）を有するので、過酸が高吸水性ポリマーを酸化した後に生成する過酸由来酸が、高吸水性ポリマーを不活化する不活化剤として、より高い作用を有することができる。
【００１７】
［態様４］
上記衛生用品構成資材が上記衛生用品であり、
上記方法が、上記高吸水性ポリマー不活化及び分解ステップにおいて、上記衛生用品構成資材を上記過酸含有水溶液に浸漬した後、上記衛生用品構成資材のうち上記パルプ繊維及び高吸水性ポリマーを除くものを除去する除去ステップをさらに含み、
上記高吸水性ポリマー不活化及び分解ステップにおいて、上記除去ステップの後、上記過酸含有水溶液に過酸を添加する、
態様１〜３のいずれか一項に記載の方法。
【００１８】
上記方法では、過酸含有水溶液に浸漬する衛生用品構成資材が衛生用品であるとともに、上記高吸水性ポリマー不活化及び分解ステップにおいて、上記衛生用品構成資材のうち上記パルプ繊維及び高吸水性ポリマーを除くものを除去する除去ステップをさらに含み、除去ステップの後、過酸含有水溶液に過酸を添加するので、過酸が、分解剤として、高吸水性ポリマーを効率的に分解することができる。
【００１９】
［態様５］
上記衛生用品構成資材が上記衛生用品であり、
上記方法が、上記高吸水性ポリマー不活化及び分解ステップにおいて、上記衛生用品構成資材を上記過酸含有水溶液に浸漬した後、上記衛生用品構成資材のうち上記パルプ繊維及び高吸水性ポリマーを除くものを除去する除去ステップをさらに含み、
上記高吸水性ポリマー不活化及び分解ステップにおいて、上記除去ステップの後、上記過酸含有水溶液の温度を高くする、
態様１〜４のいずれか一項に記載の方法。
【００２０】
上記方法では、過酸含有水溶液に浸漬する衛生用品構成資材が衛生用品であるとともに、上記高吸水性ポリマー不活化及び分解ステップにおいて、上記衛生用品構成資材のうち上記パルプ繊維及び高吸水性ポリマーを除くものを除去する除去ステップをさらに含み、除去ステップの後、過酸含有水溶液の温度を高くするので、過酸による、分解剤としての作用、すなわち、高吸水性ポリマーの酸化、並びに高吸水性ポリマーの分解を促進することができる。
【００２１】
［態様６］
上記リサイクルパルプ繊維回収ステップにおいて、上記リサイクルパルプ繊維に、上記過酸から生成される過酸由来酸を残存させる、態様１〜５のいずれか一項に記載の方法。
【００２２】
上記方法では、リサイクルパルプ繊維回収ステップにおいて、リサイクルパルプ繊維に、上記過酸から生成する過酸由来酸を残存させるため、リサイクルパルプ繊維に抗菌性を付与することができる。
【００２３】
［態様７］
過酸の、酸基を有する高吸水性ポリマーの不活化及び分解のための使用。
【００２４】
上記使用では、過酸（及び過酸由来酸）が、高吸水性ポリマーを不活化する不活化剤として作用するのみならず、過酸が、高吸水性ポリマーを分解する分解剤として作用することができる。
【００２５】
［態様８］
過酸を含む、酸基を有する高吸水性ポリマーの不活化及び分解剤。
【００２６】
上記不活化及び分解剤は、高吸水性ポリマーを不活化するのみならず、高吸水性ポリマーを分解することができる。
【００２７】
本開示のリサイクルパルプ繊維の製造方法、過酸の、高吸水性ポリマーの不活化及び分解のための使用、並びに過酸を含む、高吸水性ポリマーの不活化及び分解剤について、以下、詳細に説明する。
【００２８】
＜＜リサイクルパルプ繊維の製造方法＞＞
本開示のパルプ繊維及び高吸水性ポリマーを含む、使用済の衛生用品からリサイクルパルプ繊維を製造する方法（以下、「リサイクルパルプ繊維の製造方法」、「本開示の製造方法」等と称する場合がある）は、以下のステップを含む。
・上記パルプ繊維と、酸基を有する高吸水性ポリマーとを含む、上記衛生用品を構成する衛生用品構成資材を、過酸を含む過酸含有水溶液に浸漬し、上記高吸水性ポリマーを不活化するとともに、上記高吸水性ポリマーを分解する高吸水性ポリマー不活化及び分解ステップ（以下、「高吸水性ポリマー不活化及び分解ステップ」と称する場合がある）
・上記高吸水性ポリマー不活化及び分解ステップを経た上記過酸含有水溶液から、上記リサイクルパルプ繊維を回収するリサイクルパルプ繊維回収ステップ（以下、「リサイクルパルプ繊維回収ステップ」と称する場合がある）
【００２９】
＜高吸水性ポリマー不活化及び分解ステップ＞
高吸水性ポリマー不活化及び分解ステップでは、パルプ繊維と、酸基を有する高吸水性ポリマーとを含む、衛生用品構成資材を過酸含有水溶液に浸漬し、高吸水性ポリマーを不活化するとともに、高吸水性ポリマーを分解する。
【００３０】
上記過酸としては、過酸及び／又は過酸から生成される過酸由来酸が、高吸水性ポリマーを不活化する不活化剤として作用することができるとともに、過酸が、高吸水性ポリマーを酸化し、高吸水性ポリマーを分解する分解剤として作用することができるものであれば、特に制限されず、例えば、過カルボン酸（例えば、過酢酸、過安息香酸、メタクロロ過安息香酸）、過スルホン酸（例えば、過硫酸、メタン過スルホン酸、トリフルオロメタン過スルホン酸、ｐ−トルエン過スルホン酸）、過リン酸等、並びにそれらの金属塩等が挙げられる。
【００３１】
上記過酸由来酸（過酸）としては、例えば、カルボン酸（過カルボン酸）、例えば、酢酸（過酢酸）、安息香酸（過安息香酸）、メタクロロ安息香酸（メタクロロ過安息香酸）、スルホン酸（過スルホン酸）、例えば、硫酸（過硫酸）、メタンスルホン酸（メタン過スルホン酸）、トリフルオロメタンスルホン酸（トリフルオロメタン過スルホン酸）、ｐ−トルエンスルホン酸（ｐ−トルエン過スルホン酸）、りん酸（過りん酸）が挙げられる。
【００３２】
上記過酸は、過酸由来酸と、過酸化水素との混合物として添加されうる。例えば、上記過酸が過酢酸である場合には、当該過酸は、
過酸由来酸である酢酸と、過酸化水素との混水溶液として添加されうる。過酸を安定的に添加する（保管する）観点からである。
【００３３】
本開示の製造方法では、上記過酸は、高吸水性ポリマーの酸基よりも小さな酸解離定数（ｐＫa，水中）を有することが好ましい。そうすることにより、過酸そのものの、不活化剤としての作用をより高めることができる。
【００３４】
上記過酸が複数の酸基を有する場合、例えば、上記過酸が二塩基酸又は三塩基酸である場合には、上記過酸の酸解離定数（ｐＫa，水中）のうち最も大きな酸解離定数（ｐＫa，水中）が、高吸水性ポリマーの酸基の酸解離定数（ｐＫa，水中）よりも小さいことが好ましく、そして高吸水性ポリマーが複数種の酸基を有する場合には、上記過酸の酸解離定数（ｐＫa，水中）のうち最も大きな酸解離定数（ｐＫa，水中）が、高吸水性ポリマーが複数種の酸基のうち最も小さな酸解離定数（ｐＫa，水中）よりも小さいことが好ましい。高吸水性ポリマーの不活化の効率の観点からである。
【００３５】
本開示の製造方法では、過酸から生成される過酸由来酸が、高吸水性ポリマーの酸基よりも小さな酸解離定数（ｐＫa，水中）を有することが好ましい。そうすることにより、過酸が高吸水性ポリマーを酸化し、過酸由来酸を生成した場合に、当該過酸由来酸が、高吸水性ポリマーを不活化する不活化剤として、より高い作用を有することができる。
【００３６】
上記過酸由来酸が複数の酸基を有する場合、例えば、上記過酸由来酸が二塩基酸又は三塩基酸である場合には、上記過酸由来酸の酸解離定数（ｐＫa，水中）のうち最も大きな酸解離定数（ｐＫa，水中）が、高吸水性ポリマーの酸基の酸解離定数（ｐＫa，水中）よりも小さいことが好ましく、そして高吸水性ポリマーが複数種の酸基を有する場合には、上記過酸由来酸の酸解離定数（ｐＫa，水中）のうち最も大きな酸解離定数（ｐＫa，水中）が、高吸水性ポリマーが複数種の酸基のうち最も小さな酸解離定数（ｐＫa，水中）よりも小さいことが好ましい。高吸水性ポリマーの不活化の効率の観点からである。
【００３７】
本明細書では、酸解離定数（ｐｋa，水中）は、電気化学会編集の電気化学便覧に記載の値を採用することができる。
電気化学便覧によると、主要な化合物の酸解離定数（ｐｋa，水中，２５℃）は、以下の通りである。
［有機酸］
・酒石酸：２．９９（ｐＫa1），４．４４（ｐＫa2）
・リンゴ酸：３．２４（ｐＫa1），４．７１（ｐＫa2）
・クエン酸：２．８７（ｐＫa1），４．３５（ｐＫa2），５．６９（ｐＫa3）
［無機酸］
・硫酸：１．９９
【００３８】
電気化学便覧に記載されていない酸の酸解離定数（ｐｋa，水中）は、測定により求めることができる。酸の酸解離定数（ｐｋa，水中）を測定することができる機器としては、例えば、Ｓｉｒｉｕｓ社製の化合物物性評価分析システム，Ｔ３が挙げられる。
【００３９】
本開示の製造方法では、高吸水性ポリマーは、当技術分野で、酸基を含む高吸水性ポリマーとして用いられているものであれば、特に制限されず、上記酸基としては、例えば、カルボキシル基、スルホ基等が挙げられ、カルボキシル基が好ましい。
カルボキシル基を含む高吸水性ポリマーとしては、例えば、ポリアクリル酸塩系、ポリ無水マレイン酸塩系のものが挙げられ、スルホ基等を含む高吸水性ポリマーとしては、ポリスルホン酸塩系のものが挙げられる。
【００４０】
上記パルプ繊維は、衛生用品に含まれうるものであれば、特に制限されない。
【００４１】
高吸水性ポリマー不活化及び分解ステップは、所定のｐＨにおいて実施されることが好ましい。上記所定のｐＨは、好ましくは４．５以下、より好ましくは４．０以下、さらに好ましくは３．５以下、そしてさらにいっそう好ましくは３．０以下である。上記所定のｐＨが高すぎると、高吸水性ポリマーの不活化が不充分となるおそれがある。
また、上記所定のｐＨは、好ましくは０．５以上、そしてより好ましくは１．０以上である。上記所定のｐＨが低すぎると、リサイクルパルプ繊維を損傷するおそれがある。
なお、上述の所定のｐＨは、２５℃における値を意味する。上述の所定のｐＨは、例えば、株式会社堀場製作所製のｔｗｉｎ  ｐＨメーター  ＡＳ−７１１を用いて測定することができる。
【００４２】
本開示の製造方法では、上記所定のｐＨを、高吸水性ポリマー不活化及び分解ステップの開始時点、例えば、衛生用品構成資材を過酸含有水溶液に浸漬する際において少なくとも満たすことが好ましい。高吸水性ポリマーを不活化させるためであり、高吸水性ポリマーの不活化が不十分な場合には、本開示のリサイクルパルプの製造方法の製造効率が低下し、製造されるリサイクルパルプ繊維に、高吸水性ポリマーが残存する場合がある。
【００４３】
本開示の製造方法では、上記所定のｐＨを、高吸水性ポリマー不活化及び分解ステップの終了時点、例えば、製造されたリサイクルパルプ繊維を、過酸含有水溶液から取り出す際に満たすことが好ましい。残存している高吸水性ポリマーを不活化させ続ける観点、並びに製造されたリサイクルパルプ繊維に、過酸由来酸を残存させ、リサイクルパルプ繊維に抗菌性を付与する観点からである。
【００４４】
高吸水性ポリマー不活化及び分解ステップでは、例えば、パルプ繊維及び高吸水性ポリマーを含む、衛生用品構成資材を、過酸含有水溶液が充填された槽に投入し、当該過酸含有水溶液を、室温（２５℃）で、約５〜６０分攪拌することにより、高吸水性ポリマーを不活化するとともに、高吸水性ポリマーを酸化し、高吸水性ポリマーを分解することができる。
【００４５】
なお、本開示の製造方法では、衛生用品構成資材を過酸含有水溶液に浸漬することができれば、具体的な手法は特に限定されず、例えば、過酸含有水溶液を含む槽に、衛生用品構成資材を投入してもよく、そして衛生用品構成資材が配置されている槽に、過酸含有水溶液を投入してもよい。
【００４６】
上記衛生用品は、パルプ繊維と、高吸水性ポリマーとを含むものであれば、特に制限されず、例えば、使い捨ておむつ、使い捨てショーツ、生理用ナプキン、パンティーライナー、尿取りパッド、ベッド用シート、ペット用シート等が挙げられる。
上記衛生用品としては、例えば、液透過性シートと、液不透過性シートと、それらの間の吸収体（吸収コア及びコアラップ）とを含むものが例示される。
【００４７】
本開示の製造方法では、高吸水性ポリマー不活化及び分解ステップにおける衛生用品構成資材は、パルプ繊維と、高吸水性ポリマーとの混合物、例えば、使用済の衛生用品から取り出した吸収コアであることができる。また、衛生用品構成資材は、衛生用品そのものであってもよい。
【００４８】
過酸含有水溶液に浸漬すべき衛生用品構成資材が、パルプ繊維及び高吸水性ポリマー（以下、「特定資材」と称する場合がある）に加え、追加の資材（以下、「非特定資材」と称する場合がある）、例えば、液透過性シート、液不透過性シート等を含む場合、例えば、衛生用品構成資材として、衛生用品そのものを、過酸含有水溶液に浸漬する場合には、高吸水性ポリマー不活化及び分解ステップは、非特定資材を除去する除去サブステップ（以下、「除去サブステップ」と称する場合がある）をさらに含むことができる。そうすることにより、過酸が、非特定資材を酸化することを抑制し、過酸が、高吸水性ポリマーを効率よく酸化することができる。
【００４９】
なお、上記除去サブステップでは、特定資材を含む過酸含有水溶液から、非特定資材の全部を除去してもよいが、非特定資材の全部を除去することは現実的には難しく、特定資材を含む過酸含有水溶液に、非特定資材の一部が残存してもよい。
【００５０】
上記除去サブステップの具体例については、図１に示されるシステム１、並びに図３に示されるフローチャートに関連して後述する。
【００５１】
高吸水性ポリマー不活化及び分解ステップが、除去サブステップをさらに含む場合には、除去サブステップを実施した後、過酸含有水溶液中の過酸の濃度を高くすることができる。そうすることにより、除去サブステップ後に、過酸による分解剤としての作用、具体的には、酸化力を高くすることができ、過酸が、高吸水性ポリマーを効率よく酸化することができる。
【００５２】
高吸水性ポリマー不活化及び分解ステップにおいて、除去サブステップの後、過酸含有水溶液中の、過酸及び過酸由来酸（以下、「過酸系酸」）の総モル濃度を、除去ステップを終えた直後の過酸含有水溶液中の過酸系酸の総モル濃度の、好ましくは２〜１００倍、より好ましくは３〜５０倍、そしてさらに好ましくは４〜２０倍に上げることができる。上述の観点からである。
過酸系酸の総モル濃度を高くする手段としては、例えば、過酸含有水溶液の加温等による過酸系酸の濃縮、過酸含有水溶液への過酸の添加等が挙げられる。
【００５３】
高吸水性ポリマー不活化及び分解ステップにおいて、除去サブステップの後、過酸含有水溶液の温度を高くしてもよい。過酸含有水溶液の温度を高くすると、加熱による熱エネルギーにより、過酸から生成されるラジカル量が増加するため、過酸による酸化力が高くなり、高吸水性ポリマーの分解を促進することができる。
【００５４】
除去サブステップ前の高吸水性ポリマー不活化及び分解ステップは、高吸水性ポリマーの不活化が主体、換言すると、過酸及び／又は過酸由来酸の不活化剤としての作用が主体であるため、例えば、室温で管理することができる。除去サブステップ前の高吸水性ポリマー不活化及び分解ステップの温度を制御する場合には、好ましくは１０〜３０℃、より好ましくは１５〜２５℃の温度で管理することができる。上記範囲で温度を管理することにより、過酸による、分解剤としての作用を抑制し、過酸が、分解剤として非特定資材に作用することを抑制することができる。
【００５５】
高吸水性ポリマー不活化及び分解ステップにおいて、除去サブステップ後は、高吸水性ポリマーの分解が主体、換言すると、過酸の分解剤としての作用が主体であるため、例えば、除去サブステップ前と比較して、好ましくは３０〜７０℃、より好ましくは４０〜６０℃高い温度で管理することができる。
【００５６】
＜リサイクルパルプ繊維回収ステップ＞
リサイクルパルプ繊維回収ステップでは、高吸水性ポリマー不活化及び分解ステップを経た過酸含有水溶液から、リサイクルパルプ繊維を回収する。
リサイクルパルプ繊維の回収は、固液分離可能な装置であれば、特に制限なく用いることができ、固液分離可能な装置としては、例えば、ロータリードラムスクリーン、傾斜スクリーン、振動スクリーン等が挙げられる。
【００５７】
リサイクルパルプ繊維回収ステップでは、回収されるリサイクルパルプ繊維に、過酸由来酸を残存させることが好ましい。そうすることにより、リサイクルパルプ繊維に抗菌性を付与することができ、例えば、リサイクルパルプ繊維を湿潤状態で保管しても、カビ等の繁殖を抑制することができる。
【００５８】
＜過酸の、高吸水性ポリマーの不活化及び分解のための使用＞
本開示は、過酸の、酸基を有する高吸水性ポリマーの不活化及び分解のための使用に関する。上記使用では、過酸（及び過酸由来酸）が、高吸水性ポリマーを不活化する不活化剤として作用するのみならず、過酸が、高吸水性ポリマーを分解する分解剤として作用することができるので、高吸水性ポリマーを不活化し、分解することができる。
【００５９】
本開示はまた、過酸の、パルプ繊維と、酸基を有する高吸水性ポリマーとを含む衛生用品構成資材から、リサイクルパルプ繊維を製造するための使用に関する。上記使用では、過酸（及び過酸由来酸）が、高吸水性ポリマーを不活化する不活化剤として作用するのみならず、過酸が、高吸水性ポリマーを分解する分解剤として作用することができるとともに、過酸由来酸が、リサイクルパルプ繊維に抗菌性を付与することができる。
上記使用については、「リサイクルパルプ繊維の製造方法」で説明されているため、ここでの説明は省略する。
【００６０】
＜過酸を含む、高吸水性ポリマーの不活化及び分解剤＞
本開示は、過酸を含む、酸基を有する高吸水性ポリマーの不活化及び分解剤に関する。上記不活化及び分解剤は、高吸水性ポリマーを不活化するのみならず、高吸水性ポリマーを分解することができる。
【００６１】
本開示はまた、過酸を含む、パルプ繊維と、酸基を有する高吸水性ポリマーとを含む衛生用品構成資材中の高吸水性ポリマーの不活化及び分解剤に関する。上記不活化及び分解剤は、高吸水性ポリマーを不活化するのみならず、高吸水性ポリマーを分解することができるとともに、リサイクルパルプ繊維に抗菌性を付与することができる。
上記不活化及び分解剤については、「リサイクルパルプ繊維の製造方法」で説明されているため、ここでの説明は省略する。
【００６２】
図１は、本開示の実施形態の１つに従う製造方法を実施するためのシステム１のブロック図である。図１は、本開示の実施形態の１つに従う製造方法を説明するための図であって，本開示を何ら制限するものではない。
システム１は、破袋装置１１と、破砕装置１２と、第１分離装置１３と、第１除塵装置１４と、第２除塵装置１５と、第３除塵装置１６と、分解装置１７と、第２分離装置１８とを備える。
【００６３】
破袋装置１１には、過酸含有水溶液が充填されており、過酸含有水溶液中で、使用済の衛生用品を含む収集袋に開孔部を形成する。破砕装置１２は、過酸含有水溶液の水面下に沈んだ使用済の衛生用品を、収集袋ごと破砕する。図２は、図１の破袋装置１１及び破砕装置１２の構成例を示す模式図である。
【００６４】
破袋装置１１には、過酸含有水溶液Ｂが充填されており、過酸含有水溶液Ｂ中に沈降した収集袋Ａに開孔部を形成し、使用済の衛生用品を含み、開孔部を有する収集袋９１を形成する。破袋装置１１は、溶液槽Ｖと、開孔形成部５０とを含む。溶液槽Ｖは、過酸含有水溶液Ｂを溜めている。開孔形成部５０は、溶液槽Ｖ内に設けられており、収集袋Ａが溶液槽Ｖに入れられたときに、収集袋Ａの、過酸含有水溶液Ｂに接する表面に開孔部を形成する。
【００６５】
開孔形成部５０は、送り込み部３０と、破袋部４０とを含む。送り込み部３０は、収集袋Ａを（物理的且つ強制的に）溶液槽Ｖ内の過酸含有水溶液Ｂ中に送り込む（引き込む）。送り込み部３０は、例えば、攪拌機が挙げられ、撹拌羽根３３と、撹拌羽根３３を支持する支持軸（回転軸）３２と、支持軸３２を軸に沿って回転する駆動装置３１とを備える。撹拌羽根３３が、駆動装置３１により回転軸（支持軸３２）の周りを回転することで、過酸含有水溶液Ｂに旋回流を起こす。送り込み部３０は、旋回流により、収集袋Ａを過酸含有水溶液Ｂ（溶液槽Ｖ）の底部方向へ引き込む。
【００６６】
破袋部４０は、溶液槽Ｖの下部（好ましくは底部）に配置されており、破袋刃４１と、破袋刃４１を支持する支持軸（回転軸）４２と、支持軸４２を軸に沿って回転する駆動装置４３とを備える。破袋刃４１は、駆動装置４３により回転軸（支持軸４２）の周りを回転することで、過酸含有水溶液Ｂ（溶液槽Ｖ）の下部に移動した収集袋Ａに開孔部を形成する。
【００６７】
破砕装置１２は、過酸含有水溶液Ｂの水面下に沈んだ収集袋Ａ内の使用済の衛生用品を収集袋Ａごと破砕する。破砕装置１２は、破砕部６０と、ポンプ６３とを含む。破砕部６０は、溶液槽Ｖと配管６１で連接されており、溶液槽Ｖから排出された、使用済の衛生用品を含み、開孔部を有する収集袋９１を、収集袋Ａごと過酸含有水溶液Ｂ中で破砕して、破砕物を含む過酸含有水溶液９２を形成する。
【００６８】
破砕部６０としては、二軸破砕機（例えば、二軸回転式破砕機、二軸差動式破砕機、二軸せん断式破砕機）が挙げられ、例えば、スミカッター（住友重機械エンバイロメント株式会社製）が挙げられる。ポンプ６３は、破砕部６０と、配管６２で連接されており、破砕部６０で得られた、破砕物を含む過酸含有水溶液９２を、破砕部６０から引き出して、次工程へ送出する。ただし、破砕物は、パルプ繊維、高吸水性ポリマー、収集袋Ａの素材、フィルム、不織布、弾性体等を含む資材を含んでいる。
【００６９】
第１分離装置１３は、破砕装置１２で得られた、破砕物を含む過酸含有水溶液９２を撹拌して、破砕物から汚れ（排泄物等）を除去する洗浄を行いつつ、破砕物を含む過酸含有水溶液９２から、パルプ繊維及び高吸水性ポリマーを含む、異物が除去された過酸含有水溶液９３を分離して、第１除塵装置１４へ送出する。
【００７０】
第１分離装置１３としては、例えば、洗濯槽兼脱水槽及びそれを囲む水槽を備える洗濯機が挙げられる。ただし、洗濯槽兼脱水槽（回転ドラム）が洗浄槽兼ふるい槽（分離槽）として用いられる。上記洗濯機としては、例えば、横型洗濯機ＥＣＯ−２２Ｂ（株式会社稲本製作所製）が挙げられる。
【００７１】
第１除塵装置１４は、複数の開口を有するスクリーンにより、異物が除去された過酸含有水溶液９３中に存在する異物をさらに除去し、パルプ繊維及び高吸水性ポリマーを含む、異物がより除去された過酸含有水溶液９４を形成する。第１除塵装置１４としては、例えば、スクリーン分離機が挙げられる（粗スクリーン分離機）、具体的には、例えば、パックパルパー（株式会社サトミ製作所製）が挙げられる。
【００７２】
第２除塵装置１５は、複数の開口を有するスクリーンにより、第１除塵装置１４から送出された、異物がより除去された過酸含有水溶液９４から、さらに細かい異物を除去し、パルプ繊維及び高吸水性ポリマーを含む、異物がさらに除去された過酸含有水溶液９５を形成する。第２除塵装置１５としては、例えば、スクリーン分離機、具体的には、例えば、ラモスクリーン（相川鉄工株式会社製）が挙げられる。
【００７３】
第３除塵装置１６は、遠心分離により、第２除塵装置１５から送出された、異物がさらに除去された過酸含有水溶液９５から、さらにいっそう異物を除去し、パルプ繊維及び高吸水性ポリマーを含む、異物がさらにいっそう除去された過酸含有水溶液９６を形成する。第３除塵装置１６としては、例えば、サイクロン分離機、具体的には、ＡＣＴ低濃度クリーナー（相川鉄工株式会社製）が挙げられる。
【００７４】
分解装置１７では、第３除塵装置１６から送出された、異物がさらにいっそう除去された過酸含有水溶液９６を加熱し、過酸の酸化力により高吸水性ポリマーを酸化分解し、パルプ繊維から高吸水性ポリマーを除去する。次いで、リサイクルパルプ繊維を含む過酸含有水溶液９７を排出する。
【００７５】
第２分離装置１８は、複数の開口を有するスクリーンを用いて、分解装置１７にて処理された、リサイクルパルプ繊維を含む過酸含有水溶液９７から、リサイクルパルプ繊維を分離する。第２分離装置１８としては、例えば、スクリーン分離機が挙げられる。
【００７６】
図３は、図１に示されるシステム１を用いた、使用済の衛生用品からリサイクルパルプ繊維を製造する方法を説明するフローチャートである。図３に示されるフローチャートは、例示であり、本開示を何ら制限するものではない。
【００７７】
図３には、高吸水性ポリマー不活化及び分解ステップＳ１、除去サブステップＳ１S、及びリサイクルパルプ繊維回収ステップＳ２が示されている。高吸水性ポリマー不活化及び分解ステップＳ１には、開孔部形成工程Ｐ１１と、破砕工程Ｐ１２と、第１分離工程Ｐ１３と、第１除塵工程Ｐ１４と、第２除塵工程Ｐ１５と、第３除塵工程Ｐ１６と、分解工程Ｐ１７とが含まれ、そして除去サブステップＳ１Sには、第１分離工程Ｐ１３と、第１除塵工程Ｐ１４と、第２除塵工程Ｐ１５と、第３除塵工程Ｐ１６とが含まれる。
リサイクルパルプ繊維回収ステップＳ２には、第２分離工程Ｐ１８が含まれる。以下、詳細に説明する。
【００７８】
開孔部形成工程Ｐ１１は、破袋装置１１を用いて実施される。使用済の衛生用品を封入した収集袋Ａが、過酸含有水溶液Ｂを溜めた溶液槽Ｖに投入されて、収集袋Ａにおける過酸含有水溶液Ｂに接する表面に開孔部を形成する。過酸含有水溶液Ｂは、収集袋Ａに開孔部が形成されたとき、収集袋Ａ内の使用済の衛生用品の汚れ、菌類、臭気等が外部に放出しないように、収集袋Ａの周りを囲んで封止する。上記開孔部から過酸含有水溶液が収集袋Ａ内に浸入すると、収集袋Ａ内の気体が収集袋Ａの外部へ抜け、収集袋Ａの比重が過酸含有水溶液Ｂより重くなり、収集袋Ａが過酸含有水溶液Ｂ内に沈降する。また、過酸含有水溶液Ｂ内の過酸は、不活化剤として作用し、収集袋Ａ内の使用済の衛生用品内の高吸水性ポリマーを不活化するとともに、分解剤として作用し、高吸水性ポリマーを酸化し、分解させ始める。また、過酸が高吸水性ポリマー等の衛生用品構成資材を酸化することにより生成した過酸由来酸が、不活化剤として、高吸水性ポリマーを不活化する。
【００７９】
使用済の衛生用品内の高吸水性ポリマーが不活化され、その吸水能力が低下することで、高吸水性ポリマーが脱水して、粒径が小さくなるので、後続の各工程での取り扱いが容易になり、処理の効率が向上する。不活化に過酸を用いると、石灰、塩化カルシウム等を用いて高吸水性ポリマーを不活化する場合と比較して、パルプ繊維に灰分が残留しない利点があり、不活化の度合い（粒径、比重等の大きさ）をｐＨで調整し易い利点がある。
【００８０】
過酸含有水溶液に浸漬すべき衛生用品構成資材が、非特定資材、例えば、液透過性シート、液不透過性シート等を含む場合、例えば、衛生用品構成資材として、衛生用品そのものを、過酸含有水溶液に浸漬する場合には、特定資材を構成するパルプ繊維の大きさ、比重等と、高吸水性ポリマーの大きさ、比重等とが比較的近い方が好ましい。当該観点からも、高吸水性ポリマー不活化及び分解ステップにおいて、過酸含有水溶液が、上述の所定のｐＨを有することが好ましい。
【００８１】
図２の破袋装置１１では、撹拌羽根３３の回転軸（支持軸３２）の周りの回転により、過酸含有水溶液Ｂに旋回流が生じて、収集袋Ａが物理的に強制的に過酸含有水溶液Ｂ（溶液槽Ｖ）の底部方向へ引き込まれる。そして、底部に移動してきた収集袋Ａが、破袋刃４１の回転軸（支持軸４２）の周りの回転により、破袋刃４１に接触して、収集袋Ａに開孔部が形成される。
【００８２】
破砕工程Ｐ１２は、破砕装置１２により実行される。使用済の衛生用品を含み、開孔部を有する収集袋９１が、過酸含有水溶液Ｂとともに、溶液槽Ｖから破砕装置１２に移動し、破砕装置１２内で、収集袋Ａ内の使用済の衛生用品が、収集袋Ａごと過酸含有水溶液Ｂ中で破砕される。
【００８３】
例えば、図２の破砕装置１２では、まず、破砕部６０により、溶液槽Ｖから過酸含有水溶液Ｂと共に送出された、使用済の衛生用品を含み、開孔部を有する収集袋９１が、収集袋Ａごと過酸含有水溶液Ｂ中で破砕される（液中破砕工程）。図２の破砕装置１２において、ポンプ６３により、破砕部６０（液中破砕工程）で得られた、破砕物を含む過酸含有水溶液９２が破砕部６０から引き出され（引出工程）、次工程へ送出される。
【００８４】
第１分離工程Ｐ１３は、第１分離装置１３により実行される。破砕装置１２で得られた、破砕物を含む過酸含有水溶液９２を撹拌しながら、破砕物から汚れを除去する洗浄を行いつつ、破砕物を含む過酸含有水溶液９２を、特定資材及び過酸含有水溶液（すなわち、パルプ繊維及び高吸水性ポリマーを含む過酸含有水溶液）と、衛生用品の非特定資材とに分離する。その際、洗浄効果を高めるため、そして／又はｐＨを調整するために、別途、過酸含有水溶液を添加してもよい。
【００８５】
その結果、破砕物を含む過酸含有水溶液９２から、異物が除去された過酸含有水溶液９３が、貫通孔を通過して分離されて、第１分離装置１３から送出される。一方、破砕物を含む過酸含有水溶液９２のなかで、比較的大きな非特定資材は、貫通孔を通過できず、第１分離装置１３内に残存するか、又は別経路で送出される。なお、破砕された非特定資材のうち小さなものは、第１分離装置１３にて分離しきれず、異物が除去された過酸含有水溶液９３に含まれる。
【００８６】
ここで、第１分離装置１３として洗濯機を用いるとき、ふるいとして機能する洗濯槽の貫通孔の大きさとしては、丸孔の場合には５ｍｍ〜２０ｍｍφが挙げられ、それ以外の形状の孔の場合には丸孔と略同一面積の大きさが挙げられる。
【００８７】
第１除塵工程Ｐ１４は、第１除塵装置１４により実行される。第１分離装置１３から送出された、異物が除去された過酸含有水溶液９３をスクリーンに通し、パルプ繊維及び高吸水性ポリマーを含む過酸含有水溶液と、破砕された非特定資材（異物）とをさらに分離する。その結果、破砕された非特定資材（異物）は、スクリーンを通過できずに分離されて、異物がより除去された過酸含有水溶液９４が、第１除塵装置１４から送出される。一方、破砕された非特定資材（異物）は、スクリーンを通過できず第１除塵装置１４内に残存するか、又は別経路で送出される。なお、破砕された非特定資材のうちより小さなものは、第１除塵装置１４にて分離しきれずに、異物がより除去された過酸含有水溶液９４に含まれる。
【００８８】
第２除塵工程Ｐ１５は、第２除塵装置１５により実行され、第１除塵装置１４から送出された、異物がより除去された過酸含有水溶液９４をスクリーンに通し、パルプ繊維及び高吸水性ポリマーを含む過酸含有水溶液と、破砕された非特定資材（異物）とをさらに分離する。その結果、破砕された非特定資材（異物）が、スクリーンを通過できずに分離され、異物がさらに除去された過酸含有水溶液９５が、第２除塵装置１５から送出される。一方、破砕された非特定資材（異物）は、スクリーンを通過できず第２除塵装置１５内に残存するか、又は別経路で送出される。なお、破砕された非特定資材のうちさらに小さなものは、第２除塵装置１５にて分離しきれずに、異物がさらに除去された過酸含有水溶液９５に含まれる。
【００８９】
第３除塵工程Ｐ１６は、第３除塵装置１６により実行され、第２除塵装置１５から送出された、異物がさらに除去された過酸含有水溶液９５を、逆さ向きの円錐筐体内で遠心分離し、パルプ繊維及び高吸水性ポリマーを含む過酸含有水溶液と、破砕された非特定資材（異物）とをさらにいっそう分離する。その結果、異物がさらにいっそう除去された過酸含有水溶液９６が、第３除塵装置１６（サイクロン分離機）の上部から送出される。一方、破砕された非特定資材（異物）、特に、金属等の重い資材が、第３除塵装置１６（サイクロン分離機）の下部から送出される。
なお、過酸含有水溶液のｐＨは、高吸水性ポリマーの比重及び大きさと、パルプ繊維の比重及び大きさとが所定の範囲内にあるように調整されている。
【００９０】
分解工程Ｐ１７は、分解装置１７により実行される。第３除塵装置１６から送出された、異物がさらにいっそう除去された過酸含有水溶液９６を、分解装置１７に投入し、異物がさらにいっそう除去された過酸含有水溶液９６を加熱し、過酸（及び過酸由来酸）を、不活化剤として作用させる一方で、過酸による酸化力を高め、過酸の、分解剤としての作用をより高める。そうすることにより、パルプ繊維に付着（例えば、パルプ繊維の表面に残存）していた高吸水性ポリマーが、水溶液に可溶な低分子量の有機物に変化し、パルプ繊維から除去される。また、過酸により、パルプ繊維の殺菌、漂白及び消臭等が行われ、リサイクルパルプ繊維を含む過酸含有水溶液９７が形成する。
【００９１】
分解工程Ｐ１７を実施する際に、異物がさらにいっそう除去された過酸含有水溶液９６に過酸を添加してもよい。混合水溶液中の過酸と、過酸から生成する過酸由来酸との総モル濃度を高くすることにより、過酸の分解剤としての作用を高め、高吸水性ポリマーの分解を促進することができるからである。
【００９２】
第２分離工程Ｐ１８は、第２分離装置１８により実行され、分解装置１７にて処理された、リサイクルパルプ繊維を含む過酸含有水溶液９７が、複数のスリットを有するスクリーンを通過して、リサイクルパルプ繊維と、過酸含有水溶液とを分離する。リサイクルパルプ繊維は、スクリーンを通過せずに、第２分離装置１８に残存するか、又は別経路で送出する。
【実施例】
【００９３】
以下、例を挙げて本開示を説明するが、本開示はこれらの例に限定されるものではない。
［実施例１］
ポリアクリル酸系の高吸水性ポリマー（住友精化社製、アクアキープ、未使用品）を、温度：２５±５℃及び湿度：６５±５％ＲＨの恒温恒湿室において、質量比で１５０倍量の生理食塩水に１０分間浸漬した。
なお、浸漬した高吸水性ポリマーの吸水倍率を本明細書に記載の方法に従って測定したところ、吸収倍率は、８６．６（ｇ／ｇ）であった。
【００９４】
温度：２５±５℃及び湿度：６５±５％ＲＨの恒温恒湿室において、生理食塩水に１０分浸漬した高吸水性ポリマー（住友精化社製、アクアキープ、未使用品、乾燥質量：１．０ｇ）８６．６ｇと、バイオサイドＡ  １５０ｍＬと、脱イオン水１５０ｍＬとをビーカーに入れ、１０分間撹拌した。株式会社堀場製作所製のｔｗｉｎ  ｐＨメーター  ＡＳ−７１１でｐＨを測定したところ、撹拌開始から１分後のｐＨは１．８であり、そして撹拌開始から１０分撹拌後のｐＨは２．２であった。
なお、バイオサイドＡは、そのＭＤＳによると、過酢酸５．６質量％と、過酸化水素２６．５質量％と、酢酸及び水６７．９質量％とから構成される。
【００９５】
１０分撹拌後の高吸水性ポリマーの分解率を測定したところ、８質量％であった。
なお、上記分解率は、以下の通り測定した。
（１）ビーカーの内容物を、メッシュ（株式会社ＮＢＣメッシュテック製，２５０メッシュナイロンネット）に入れて５分間吊るし、それらの表面に付着した水分を除去する。
（２）メッシュ上の高吸水性ポリマーを、１２０℃で１０分間乾燥し、その試験後乾燥質量：ｍ3（ｇ）を測定する。
（３）分解率（質量％）を、次の式：
分解率（質量％）＝１００×（１．０−ｍ3）／１．０
により算出する。
【００９６】
［実施例２］
バイオサイドＡの量を３００ｍＬに変更した以外は、実施例と同様にして、高吸水性ポリマーを不活化及び分解させた。
撹拌開始から１分後のｐＨは１．６であり、そして撹拌開始から１０分撹拌後のｐＨは１．８であった。また、分解率は、７２質量％であった。
以上より、処理時間、処理温度等を調整することにより、過酢酸が、衛生用品構成資材中の高吸水性ポリマーを分解することができることがわかる。
【符号の説明】
【００９７】
１    システム
１１    破袋装置
１２    破砕装置
１３    第１分離装置
１４    第１除塵装置
１５    第２除塵装置
１６    第３除塵装置
１７    分解装置
１８    第２分離装置
９１    使用済の衛生用品を含み、開孔部を有する収集袋
９２    破砕物を含む過酸含有水溶液
９３    異物が除去された過酸含有水溶液
９４    異物がより除去された過酸含有水溶液
９５    異物がさらに除去された過酸含有水溶液
９６    異物がさらにいっそう除去された過酸含有水溶液
９７    リサイクルパルプ繊維を含む過酸含有水溶液
Ｓ１    高吸収性ポリマー不活化及び分解ステップ
Ｓ１S    除去サブステップ
Ｓ２  リサイクルパルプ繊維回収ステップ
Ｐ１１    開孔部形成工程
Ｐ１２    破砕工程
Ｐ１３    第１分離工程
Ｐ１４    第１除塵工程
Ｐ１５    第２除塵工程
Ｐ１６    第３除塵工程
Ｐ１７    分解工程
Ｐ１８    第２分離工程
【図１】
2019108640.tif 000003
【図２】
2019108640.tif 000004
【図３】
2019108640.tif 000005